(57)【特許請求の範囲】
【請求項１】
躯体に下地モルタルを介して貼り付けられたタイル壁面に、防水プライマー層と、前記防水プライマー層の表面に繊維補強材を含む補強樹脂塗膜層と、前記補強樹脂塗膜層の表面にトップコート層を含む外壁施工方法であって、
前記防水プライマー層は、溶剤系塗料を塗装することにより、前記タイル壁面の目地部を通って染み出してくる水分の遮断層とし、
前記補強樹脂塗膜層は、水系の樹脂エマルションを含む塗料を塗装した層であり、
前記トップコート層は、溶剤系塗料を塗装することにより、外からの水分遮断層とし、
前記防水プライマー層と前記トップコート層の端面を直接接合させて、前記補強樹脂塗膜層を密封構造とすることを特徴とする外壁施工方法。
【請求項２】
前記密封構造は、前記防水プライマー層の端面より前記補強樹脂塗膜層の端面を短く塗装し、前記トップコート層の端面を前記補強樹脂塗膜層の端面より長くして塗装することにより形成する請求項１に記載の外壁施工方法。
【請求項３】
前記防水プライマー層と前記トップコート層の端面の直接接合長さは３ｍｍ以上である請求項１又は２に記載の外壁施工方法。
【請求項４】
前記防水プライマー層は、溶剤を含むアクリル−シリコン系塗料又はアクリル−ウレタン系塗料である請求項１〜３のいずれかに記載の外壁施工方法。
【請求項５】
前記トップコート層の塗料は、下記Ａ液とＢ液を含み、
［Ａ液］
（ａ１）フルオロオレフィンとアルキルビニルエーテルの共重合体を含むフッ素樹脂
（ａ２）親水性付与剤として、アルコキシル基の加水分解によるシラノール基を含むシラン系化合物、光触媒酸化チタン、アルカリシリケート系無機塗材、金属アルコキシド系無機材から選ばれる少なくとも一つの物質
（ａ３）紫外線吸収剤
（ａ４）溶剤
［Ｂ液］
（ｂ１）硬化剤
（ｂ２）溶剤
前記Ａ液とＢ液を混合し、塗装膜の乾燥後の固形分で５０〜２００ｇ／ｍ2の範囲である請求項１〜４のいずれかに記載の外壁施工方法。
【請求項６】
前記補強樹脂塗膜層の塗料材料は、アクリル系樹脂エマルション、ポリエステル系樹脂エマルション、ポリカーボネート系樹脂エマルション、ポリアミド系樹脂エマルション、ポリイミド系樹脂エマルション、ポリエーテルスルホン系樹脂エマルション、ポリスルホン系樹脂エマルション、ポリスチレン系樹脂エマルション、ポリノルボルネン系樹脂エマルション、ポリオレフィン系樹脂エマルション及びアセテート系樹脂エマルションから選ばれる少なくとも１つである請求項１〜５のいずれかに記載の外壁施工方法。
【請求項７】
前記補強樹脂塗膜層繊維補強材は、ネット及び／又は繊度１．１〜３．３decitex（１〜３デニール）、繊維長３〜６ｍｍの繊維である請求項１〜６のいずれかに記載の外壁施工方法。
【請求項８】
前記密封構造の防水プライマー層と補強樹脂塗膜層とトップコート層の透光率は、ＪＩＳ  Ｚ  ８７２２の測定で、それぞれ８０％以上である請求項１〜７のいずれかに記載の外壁施工方法。
【発明の詳細な説明】
【技術分野】
【０００１】
本発明は、建築物等の外壁施工方法に関する。
【背景技術】
【０００２】
建築物の外壁面のタイル施工部分が経時的に劣化し、躯体と下地モルタル（「貼付けモルタル」を含む）との間、あるいは、下地モルタルとタイルとの間に浮きが発生することがしばしばあった。そして、最悪の場合には、建築物の外壁面からタイルが剥離・脱落し、人身事故に繋がる恐れがあった。一方、タイルは、その色調や色合いの美しさから、建築物の外壁面の表面仕上げ材として根強い人気がある。
【０００３】
従来、このような躯体からの下地モルタルの浮きや貼付けモルタルからのタイルの浮きを補修するために、次のような工法が採られていた。すなわち、タイル施工面に樹脂注入用のパイプ状のピン（パイプアンカーピン）を打ち込み、当該ピンを介してエポキシ樹脂を注入することにより、躯体と下地モルタルとの間隙、あるいは、下地モルタルとタイルとの間隙にエポキシ樹脂を充填する工法（注入工法）が採られていた（特許文献１）。しかし、前記従来の工法では、注入されるエポキシ樹脂と躯体、下地モルタル及びタイルとの材質の相違により、経時的にエポキシ樹脂の剥離現象が起こり、タイル等の浮きが再発するという問題があった。そして、上記のように補修をした後も、このように経年劣化が進むので、タイルが剥離・脱落する恐れは残ってしまう問題があった。この問題を解決するため、本発明者は、タイル表面に防水性プライマー塗料を塗布し、その上に透明ネットを補強樹脂塗料で貼り付け、その上にトップコート塗料を塗布する提案をした（特許文献２〜３）。
【先行技術文献】
【特許文献】
【０００４】
【特許文献１】特開平１１−２５６７９２号公報
【特許文献２】特開２０１１−００６９６３号公報
【特許文献３】特開２０１３−０４０５０７号公報
【発明の概要】
【発明が解決しようとする課題】
【０００５】
しかし、前記従来の工法はいまだに完全なものではなく、長期間経過すると透明ネットを固定するための補強樹脂塗料の塗膜に水が入り、アクリル塗膜が白化する問題がある。
【０００６】
本発明は、防水性プライマー塗層とトップコート塗層により密封構造とすることにより、長期間経過しても補強樹脂塗料の塗膜に水分が侵入せず、白化も生じにくい外壁施工方法を提供する。
【課題を解決するための手段】
【０００７】
本発明の建築物外壁の施工方法は、躯体に下地モルタルを介して貼り付けられたタイル壁面に、防水プライマー層と、前記防水プライマー層の表面に繊維補強材を含む補強樹脂塗膜層と、前記補強樹脂塗膜層の表面にトップコート層を含む外壁施工方法であって、前記防水プライマー層は、溶剤系塗料を塗装することにより、前記タイル壁面の目地部を通って染み出してくる水分の遮断層とし、前記補強樹脂塗膜層は、水系の樹脂エマルションを含む塗料を塗装した層であり、前記トップコート層は、溶剤系塗料を塗装することにより、外からの水分遮断層とし、前記防水プライマー層と前記トップコート層の端面を直接接合させて、前記補強樹脂塗膜層を密封構造とすることを特徴とする。
【発明の効果】
【０００８】
本発明によれば、前記防水プライマー層と前記トップコート層の端面を直接接合させて、前記補強樹脂塗膜層を密封構造とすることにより、長期間経過しても補強樹脂塗料の塗膜に水分が侵入せず、白化も生じにくい外壁施工方法を提供できる。その結果、タイル壁面の持つ色調や色合いの外観を残したまま、タイルの剥離・脱落防止効果を付与することのできる建築物の外壁構造及びそのような建築物の外壁構造を実現するための建築物の外壁の施工方法を提供することができる。したがって、長期的に見た場合に建築物のライフサイクルコストを大幅に低減することが可能となる。
【図面の簡単な説明】
【０００９】
【図１】図１は本発明の一実施の形態における建造物（パラペット廻り）の外壁構造を示す断面図である。
【図２】図２は同、建造物（金物廻り）の外壁構造を示す断面図である。
【図３】図３は同、建造物（ボックス廻り）の外壁構造を示す断面図である。
【図４】図４は同、建造物（サッシュ廻り）の外壁構造を示す断面図である。
【図５】図５は同、建造物（外壁土間との境界箇所）の外壁構造を示す断面図である。
【図６】図６は同、建造物の外壁の基本構造を示す断面図である。
【図７】図７Ａは比較例の建造物の外壁下部を示す断面図、図７Ｂは同外壁上部を示す断面図である。
【発明を実施するための形態】
【００１０】
本発明は、補強樹脂塗膜層として水系の樹脂エマルションを含む塗料を塗装した層に起因する白化現象を防止することを目的に、様々な検討をした結果、完成した発明である。補強樹脂塗膜層は補強繊維を入れるので、厚みはかなり厚く（例えば乾燥膜厚：４００〜１０００μｍ、塗装膜の乾燥後の質量：０．７〜１．９ｋｇ／ｍ2）、水溶性又は水分散性（本明細書では、両者を合わせて「水系」という。）塗料を使用するのが好ましい。水系塗料は水分の乾燥が速く、養生の時間が短くて済み、臭いの問題は少なく、火気に対する安全性も高い。これに対して溶剤系塗料は、溶剤を乾燥させるために長時間の養生が必要であり、臭いの問題があり、火気厳禁等の問題があるほか、耐光性にも問題になる場合もある。
【００１１】
そこで本発明では、補強樹脂塗膜層は水系の樹脂エマルションを含む塗料を塗装した層とし、防水プライマー層とトップコート層は溶剤系塗料を塗装することにより、水分遮断層とし、防水プライマー層とトップコート層の端面を直接接合させて、前記補強樹脂塗膜層を密封構造とした。これにより、長期間経過しても補強樹脂塗料の塗膜に水分が侵入せず、白化も生じにくい外壁となる。
【００１２】
前記密封構造は、防水プライマー層の端面より補強樹脂塗膜層の端面を短く塗装し、トップコート層の端面を補強樹脂塗膜層の端面より長くして塗装することにより効率よく形成できる。この密閉構造は養生シート（カバーシート）の位置を変えることにより容易に実現できる。例えば、防水プライマー層を形成する際には養生シートの位置を広げて塗装面積を広くし、次に補強樹脂塗膜層を形成する際には養生シートの位置を狭くして塗装面積を狭くし、次にトップコート層を形成する際には養生シートの位置を広げて塗装面積を広くし、防水プライマー層とトップコート層の端面を直接接合させる。これにより補強樹脂塗膜層を密封構造とし、補強樹脂塗膜層に水分が侵入しないようにする。防水プライマー層とトップコート層の端面の直接接合長さは３ｍｍ以上が好ましく、さらに好ましくは５ｍｍ以上であり、より好ましくは１０ｍｍ以上である。この長さであれば水分の浸入を効率よく防げる。上限値は特になく、塗装面積にもよるが目安として１ｍ以下である。
【００１３】
防水プライマー層は、溶剤を含むアクリル−シリコン系塗料又はアクリル−ウレタン系塗料であるのが好ましい。これにより、防水プライマー層はタイル壁面の目地部を通って染み出してくる水分の遮断層として機能する。防水プライマー層は、塗装膜の乾燥後の固形分質量：４０〜２００ｇ／ｍ2、乾燥膜厚：４０〜２００μｍであるのが好ましい。 アクリル−シリコン系塗料としては、例えば、神東塗料株式会社製の商品名“マイルドハイテンクリヤー”等を用いることができ、アクリル−ウレタン系塗料としては、例えば、セラスター塗料株式会社製の二液反応硬化形アクリルウレタン系塗材である商品名“フォック・ＬＣ１８５クリア”』等を用いることができる。尚、防水プライマー層の材料としては透光率の高いもの（透明であるもの）が好ましいが、透明にこだわらなければ、アクリル−ウレタン系塗料としてセラスター塗料株式会社製の二液反応硬化形アクリルウレタン系塗材である商品名“フォック・ＬＣ１８５” 各色等を使用することもできる。
【００１４】
トップコート層の塗料は、下記Ａ液とＢ液を含むのが好ましい。
［Ａ液］
（ａ１）フルオロオレフィンとアルキルビニルエーテルの共重合体を含むフッ素樹脂
（ａ２）親水性付与剤として、アルコキシル基の加水分解によるシラノール基を含むシラン系化合物、光触媒酸化チタン、アルカリシリケート系無機塗材、金属アルコキシド系無機材から選ばれる少なくとも一つの物質
（ａ３）紫外線吸収剤
（ａ４）溶剤
［Ｂ液］
（ｂ１）硬化剤
（ｂ２）溶剤
【００１５】
（ａ１）成分のフッ素樹脂のフルオロオレフィンは、テトラフルオロエチレン、クロロトリフルオロエチレンが好適に選ばれるが、併用することも可能である。前記フッ素樹脂の共重合割合は３０〜７０モル％が好ましい。アルキルビニルエーテル単量体は、ＣＨ2 ＝ＣＲＯ（ＣＨ2 ）n ＯＨ（ＲはＨまたはＣＨ3 、ｎは７〜１８の整数）で表わされる水酸基含有長鎖アルキルビニルエーテルが好ましい。前記アルキルビニルエーテル単量体の共重合割合は５〜５０モル％が好ましい。上記２成分の他に共重合可能なビニルモノマーが共重合されていても良い。さらに、水酸基と反応する官能基を有する硬化剤（ｅ）は、（ａ１）成分と（ｂ１）成分の合計に対し、（ａ１）成分が５０〜９５重量％、（ｂ１）成分が５〜５０重量％の割合で含有するのが好ましい。
【００１６】
（ｂ１）成分の硬化剤は、被膜の強度と耐久性を高く保持するために加える。この硬化剤は多価イソシアナート類などの常温硬化型のものが好ましい。多価イソシアナートとしては、ヘキサメチレンジイソシアナート、イソホロンジイソシアナート等の無黄変ジイソシアナート類ならびにその付加物が特に有用である。イソシアナート類を用いて常温硬化を行わせる場合には、ジブチルチンジラウレート等の硬化触媒の添加によって硬化を促進させることも可能である。（ｂ１）成分の硬化剤により、常温（０〜４０℃程度）硬化させることができる。
【００１７】
（ａ２）成分の親水性付与剤は、上塗り（トップコート）被膜に親水性を与え、雨などの水により汚れ成分を洗い流し、常に美装状態を保つために混合する。この親水性付与剤は、アルコキシル基の加水分解によるシラノール基を含むシラン系化合物、光触媒酸化チタン、アルカリシリケート系無機塗材、金属アルコキシド系無機材から選ばれる少なくとも一つの物質を使用する。このうちアルコキシル基の加水分解によるシラノール基を含むシラン化合物を使用するのかさらに好ましい。シラン化合物としては、１分子中に平均２個以上のアルコキシシリル基、シラノール基およびアシロキシシリル基から選ばれる官能基を有するシラン化合物が好適に採用される。このようなシラン化合物は、シランカップリング剤、シラン系硬化剤、シリコーン系硬化剤、アルコキシシラン、シランアルコキサイドなどの名称で市販されている。親水性付与剤（ａ２）は（ａ１）成分と（ｂ１）成分の合計量１００重量部に対して５〜５０重量部加えるのが好ましい。
【００１８】
（ａ３）成分の紫外線吸収剤は、紫外線を吸収し被膜の光劣化を防ぐために加える。一例としてベンゾトリアゾール系化合物（ＢＡＳＦ（旧チバガイギー）社製、商品名“チヌビン９００”）がある。この紫外線吸収剤には光安定剤（同社製、商品名“チヌビン１４４”）及び／又は表面調整剤（ＢＹＫケミー社製、商品名“ＢＹＫ３００”）を併用することもできる。紫外線吸収剤（ａ３）は（ａ１）成分と（ｂ１）成分の合計量１００重量部に対して０．１〜５重量部加えるのが好ましい。
【００１９】
（ａ４）成分の溶剤は上塗り材塗料の粘度を調整し、ローラー塗装しやすくするために加える。溶剤はトルエン、キシレン、ペンタン、ヘキサン、ヘプタン、ノナン、シクロヘキサン、ソルベッソ＃１００（エクソン社製）、ソルベッソ＃１５０（エクソン社製）、スワゾール＃１０００（丸善石油化学社製）、スワゾール＃１５００（丸善石油化学社製）、スワゾール＃１８００（丸善石油化学社製）、メタノール、エタノール、プロパノール、ブタノール、イソブタノール、エチレングリコール、プロピレングリコール、ジエチレングリコール、ジプロピレングリコール、ジアセトンアルコール、メチルセロソルブ、セロソルブ、ブチルセロソルブ、セロソルブアセテート、エチルアセテート、ブチルアセテート、イソブチルアセテート、ベンゼン、メチルエチルケトン、メチルイソブチルケトン、イソホロン、シクロヘキサノン、エチルベンゼン、1,3,5-トリメチルベンゼン、高沸点芳香族ナフサなどがある。これらの溶剤は適宜混合して使用しても良い。溶剤（ａ４）は（ａ１）成分と（ｂ１）成分の合計量１００重量部に対して３０〜２００重量部加えるのが好ましい。
【００２０】
上記上塗り材は、株式会社ハマキャスト製、商品名“ニューハマトップ”、あるいはトウペ社製、商品名“ニューガーメットＤＣ＃５００”が市販されている。この塗料を使用してローラー塗装するのが好ましい。ローラー塗装の利点は、外壁表面に凹凸があっても均一膜厚に塗装でき、塗装むらがなく、空気泡も含まず、塗装効率も高いためである。塗装後は常温（０〜４０℃程度）硬化させる。
【００２１】
前記Ａ液とＢ液を混合して上塗り材とし、ローラー塗装により２度塗りするのが好ましい。ピンホールなどを無くすためである。Ａ液とＢ液の混合割合は、重量比でＡ液：Ｂ液＝７０〜９５：３０〜５が好ましく、さらに好ましくはＡ液：Ｂ液＝７５〜９０：１０〜２５であり、とくに好ましくはＡ液：Ｂ液＝８０〜８５：２０〜１５である。
【００２２】
前記Ａ液とＢ液を混合し、塗装膜の乾燥後の固形分質量：５０〜２００ｇ／ｍ2、乾燥膜厚：３０〜１２０μｍであるのが好ましい。このトップコート膜は、塵埃が付着し難く、一旦付着した塵埃も雨水等によって容易に洗い流すことができることから、補強樹脂塗膜層の白化を防止できるうえ、塗装膜全体の長期間美装状態を保てる。より具体的には、５０年耐用もしくは５０年を超える耐用が可能な外壁とすることができる。
【００２３】
補強樹脂塗膜層の塗料材料は、アクリル系樹脂エマルション、ポリエステル系樹脂エマルション、ポリカーボネート系樹脂エマルション、ポリアミド系樹脂エマルション、ポリイミド系樹脂エマルション、ポリエーテルスルホン系樹脂エマルション、ポリスルホン系樹脂エマルション、ポリスチレン系樹脂エマルション、ポリノルボルネン系樹脂エマルション、ポリオレフィン系樹脂エマルション及びアセテート系樹脂エマルションから選ばれる少なくとも１つであるのが好ましい。中でも、比較的低温で硬化し、かつ、良好な耐候性、耐水性、耐酸性、高い平滑性及び高い硬度などの塗膜特性が容易に得られる点で、ポリエステル−ウレタン樹脂エマルション等のポリエステル系樹脂エマルションあるいはアクリル−シリコン樹脂エマルション又はアクリル−ウレタン樹脂エマルション等のアクリル系樹脂エマルションが好ましい。
【００２４】
補強樹脂塗膜層の繊維補強材は、ネット及び／又は繊度１．１〜３．３decitex（１〜３デニール）、繊維長３〜６ｍｍの繊維であるのが好ましい。補強繊維としては、ポリビニルアルコール、ナイロン、ポリプロピレン、ポリテトラフルオロエチレン及びポリエチレンから選ばれる少なくとも１つであるのが好ましい。
【００２５】
前記密封構造の防水プライマー層と補強樹脂塗膜層とトップコート層の透光率は、ＪＩＳ  Ｚ  ８７２２の測定で、それぞれ８０％以上であるのが好ましい。これにより、内部の壁面タイルの美観を保つことができる。
【００２６】
また、本発明の好ましい実施形態しては、躯体に下地モルタルを介して貼り付けられた複数のタイルからなるタイル壁面に、透明性プライマーを塗布して透明な防水プライマー層を形成する工程と、前記防水プライマー層が乾燥した後に、当該防水プライマー層の表面に、透明な樹脂塗膜を形成するための第１層目の樹脂塗膜材料を塗布する工程と、前記第１層目の樹脂塗膜材料の上に、透明な補強材を貼り付ける工程と、前記第１層目の樹脂塗膜材料が乾燥した後に、前記透明な補強材、前記第１層目の樹脂塗膜材料及び前記タイル壁面を貫いて前記躯体にアンカーピンを打ち込む工程と、前記透明な補強材を貼り付けた後の前記第１層目の樹脂塗膜材料の上に、前記透明な樹脂塗膜を形成するための第２層目の樹脂塗膜材料を塗布する工程とを含む。この際に、プライマー層とトップコート層の端面を直接接合させて、前記補強樹脂塗膜層を密封構造とする。この施工方法によれば、タイル壁面の持つ色調や色合いの外観を残したまま、タイルの剥離・脱落防止効果を付与することのできる建築物の外壁の施工方法を提供することができる。
【００２７】
本発明の施工方法においては、透明な補強材を貼り付けた後に、前記第１層目の樹脂塗膜材料に埋め込む工程をさらに備えているのが好ましい。また、前記第２層目の樹脂塗膜材料の上に、前記透明な樹脂塗膜を形成するための第３層目の樹脂塗膜材料を塗布する工程をさらに備えているのが好ましい。
【００２８】
また、前記アンカーピンを打ち込んだ後、前記第２層目の樹脂塗膜材料を塗布する前に、前記アンカーピンの頭部及びその周辺に前記透明な樹脂塗膜の材料を用いて下塗りする工程をさらに備えているのが好ましい。この好ましい例によれば、アンカーピンの頭部及びその周辺に樹脂塗膜の材料を十分に行き渡らせることができる。また、前記第１層目の樹脂塗膜材料が乾燥した後に、前記アンカーピン用の穴を穿孔する工程をさらに備えているのが好ましい。前記アンカーピンとして、その頭部が前記タイルと同色のものを用いるのが好ましい。
【００２９】
また、前記補強材として、透明ネットを用いるのが好ましい。これにより、補強材を樹脂塗膜材料中に埋め込み、補強材と樹脂塗膜とを一体化することができる。前記透明ネットはＰＶＡ系変性透明割布ネット等が好ましい。
【００３０】
また、前記樹脂塗膜の材料に、第２の補強材として透明なフィラーが分散されていてもよく、前記フィラーの材料はナイロン及び／又はガラスであるのが好ましい。
【００３１】
以下、図面を用いてさらに具体的に説明する。図面中、同一符号は同一物を示す。図１は本発明の一実施の形態における建造物（パラペット廻り）の外壁構造を示す断面図である。コンクリート躯体１には、下地モルタル（「貼付けモルタル」を含む）２を介して複数のタイル３が貼り付けられており、これによりタイル壁面が形成されている。凹みがある部分にはシーリング材８を充填して平坦化しておく。タイル壁面の表面には透明な防水プライマー層４が形成されている。この防水プライマー層４は、コンクリート躯体１からタイル３の目地部を通って染み出してくる水分を遮断するためのものである。防水プライマー層４の表面には、透明な補強樹脂塗膜層５が形成されている。補強樹脂塗膜５には透明なネット等の繊維補強材６が埋設されており、これにより引っ張り強度の高い補強樹脂塗膜となる。補強樹脂塗膜層５の表面には、トップコート層７が形成されている。
【００３２】
各塗料は次のように塗装する。
（１）防水プライマー層４は、タイル３の面全体を塗装するとともに、壁の上辺を超えて裏面の垂直部まで塗装しておく。
（２）補強樹脂塗膜層５はタイル３の面を覆うように塗装する。
（３）トップコート層７は防水プライマー層４と同様にタイル３の面全体を塗装するとともに、壁の上辺を超えて裏面の垂直部まで塗装する。これにより、防水プライマー層４とトップコート層７は直接接合し、補強樹脂塗膜層５を密封した構造となる。この密封構造部９により、補強樹脂塗膜層５には水分が侵入せず、白化することも防げる。
【００３３】
図２は同、建造物（金物廻り）の外壁構造を示す断面図である。外壁から金属製や樹脂製のパイプ１０が外部に向かって引き出されているような箇所は、防水プライマー層４とトップコート層７の末端はパイプ１０に沿う位置まで引き出し、密封構造部９とする。
【００３４】
図３は同、建造物（ボックス廻り）の外壁構造を示す断面図である。外壁に金属製や樹脂製のボックス１１がある場合、防水プライマー層４とトップコート層７の末端はボックス１１に沿う位置まで引き出し、密封構造部９とする。
【００３５】
図４は同、建造物（サッシュ廻り）の外壁構造を示す断面図である。外壁に窓ガラス１４などのサッシュ１３がある場合、防水プライマー層４とトップコート層７の末端はサッシュ１３のシーリング材１２まで延ばし、密封構造部９とする。
【００３６】
図５は同、建造物（外壁土間との境界箇所）の外壁構造を示す断面図である。土間１５がある場合は下から湿気が上がってくるので、下部の補強樹脂塗膜層５は短くし、プライマー層４とトップコート層７の末端は長くして密封構造部９とする。
【００３７】
図６は同、建造物の外壁の基本構造を示す断面図である。コンクリート躯体１には、タイル４を貫いて、ワッシャ１８が取り付けられた状態のアンカーピン１７が打ち込まれている。ここで、アンカーピン１７の頭部及びワッシャ１８は、樹脂塗膜５に固定されている。また、アンカーピン１７としては、引抜き強度が高くなるように、下端部分（コンクリート躯体１に打ち込まれる部分）が湾曲した、ステンレス鋼（ＳＵＳ３０４）製のいわゆる“コブラアンカーピン”（日本パワーファスニング株式会社製）が用いられている。尚、図１においては、タイル３を貫いてアンカーピン１７が打ち込まれているが、タイルの目地部１６を貫いてアンカーピン１７を打ち込んでもよい。この構造により、繊維補強材６が埋設された補強樹脂塗膜５はコンクリート躯体１に強固に固定され、建築物の外壁面にタイル３の剥離・脱落防止となる。
【００３８】
図７Ａは比較例の建造物の外壁下部を示す断面図、図７Ｂは同外壁上部を示す断面図である。図７Ａにおいては、防水プライマー層４は目地１９を覆わない位置で止めている。すなわち、開放構造２１となっている。そうすると、コンクリート躯体１からの水分が矢印２０のように移動し、目地１９から補強樹脂塗膜５内に侵入し、補強樹脂塗膜５を白化させてしまう。図７Ｂにおいては、トップコート層７の先端が短く、補強樹脂塗膜５が露出した状態である。すなわち、開放構造２３となっている。そうすると、雨水が矢印２２のように降りかかり、補強樹脂塗膜５内に侵入し、補強樹脂塗膜５を白化させてしまう。
【実施例】
【００３９】
以下、実施例を用いて本発明をさらに詳細に説明する。尚、本発明は下記の実施例に限定されるものではない。
【００４０】
（実施例１）
（１）防水プライマー層４として神東塗料株式会社製、商品名“マイルドハイテン”（少量の溶剤を含む）を使用し、中心部が図６、周辺部が図１に示す構造の建造物のタイル面に、乾燥膜厚：５０μｍ、塗装膜の乾燥後の質量：０．１５ｋｇ／ｍ2で塗装した。
（２）防水プライマー層４が乾燥した後、第１層目の樹脂塗膜材料（塗布量約０．５ｋｇ／ｍ2）を塗布した。第１層目の樹脂塗膜材料としては、補強材として繊維の繊度１．９decitex（１．７デニール）、長さ約３ｍｍのナイロン繊維が１〜５質量％の割合で均一に分散された旭化成ケミカルズ株式会社製の商品名“ポリトロンＥ−２０５０”を用いた。次いで、第１層目の樹脂塗膜材料の上に、コテやローラを用いて、透明な樹脂塗膜を形成するための第２層目の樹脂塗膜材料（塗布量約０．５ｋｇ／ｍ2）を塗布した。第２層目の樹脂塗膜材料は、第１層目の樹脂塗膜材料と同じものである。 次に、第１層目及び第２層目の樹脂塗膜材料を塗布した後、直ちに、ダイオ化成株式会社製のＰＶＡ系変性透明割布ネット・ＤＴ５５０からなる複数枚の補強材（各補強材の大きさ１．０５ｍ×１．０５ｍ）を、５０ｍｍずつ重ねた状態で縦横に貼り付け、金ゴテでしごいて、当該補強材を第１層目及び第２層目の樹脂塗膜材料に埋め込んだ。
（３）次に、アンカーピン用の孔から発泡スチロール製の栓を抜き取り、当該アンカーピン用の孔に、ワッシャが取り付けられた状態のアンカーピン（ハイタップアンカーピン）をインパクトドリルで打ち込み（捩じ込み）、ワッシャで補強材を押え付けた。すなわち、補強材、第１層目及び第２層目の樹脂塗膜材料並びにタイル壁面を貫いてコンクリート躯体にアンカーピンを打ち込んだ。アンカーピンの頭部及びワッシャは、タイルの色と同一の色に塗装した。
（４） 次に、コンクリート躯体に打ち込んだアンカーピンの頭部、ワッシャ及びその周辺に透明な樹脂塗膜の材料（第２の補強材として繊維の繊度１．９decitex（１．７デニール）、長さ約３ｍｍのナイロン繊維が１〜５質量％の割合で均一に分散された旭化成ケミカルズ株式会社製の商品名“ポリトロンＥ−２０５０”を用いて下塗りした。下塗りするのは、アンカーピンの頭部、ワッシャ及びその周辺にも透明な樹脂塗膜の材料を十分に行き渡らせるためである。
（５）次に、第１層目及び第２層目の樹脂塗膜材料の上に、コテやローラを用いて、透明な樹脂塗膜を形成するための第３層目の樹脂塗膜材料（塗布量約０．５ｋｇ／ｍ2）を塗布した。第３層目の樹脂塗膜材料は、第１層目及び第２層目の樹脂塗膜材料と同じものである。以上により、補強樹脂塗膜層が得られた。この補強樹脂塗膜層の乾燥塗布量は約１．３ｋｇ／ｍ2、乾燥膜厚は約７００μｍであった。このようにして得られた樹脂塗膜の透光率は約８０％であった。
（６）最後に、トップコート塗料として、株式会社ハマキャスト製、商品名“ニューハマトップ”をローラ塗装で２度塗りした。トップコート塗料の乾燥塗布量は約０．２ｋｇ／ｍ2、乾燥膜厚は約１００μｍであった。
（７）以上の方法で図１に示すパラペット廻りの塗装をした。この塗装物体は密封構造９を有し、防水アンカー層４とトップコート層７の直接接合長さは５００ｍｍであった。この塗装物体は、３年経過しても補強樹脂塗膜層には白化現象は見られなかった。
【００４１】
（実施例２）
実施例１と同様な方法により、図２に示すパイプ廻りの塗装をした。この塗装物体は密封構造９を有し、防水アンカー層４とトップコート層７の直接接合長さは１５ｍｍであった。この塗装物体は、３年経過しても補強樹脂塗膜層には白化現象は見られなかった。
【００４２】
（実施例３）
実施例１と同様な方法により、図３に示すボックス廻りの塗装をした。この塗装物体は密封構造９を有し、防水アンカー層４とトップコート層７の直接接合長さは１０ｍｍであった。この塗装物体は、３年経過しても補強樹脂塗膜層には白化現象は見られなかった。
【００４３】
（実施例４）
実施例１と同様な方法により、図４に示すサッシュ廻りの塗装をした。この塗装物体は密封構造９を有し、防水アンカー層４とトップコート層７の直接接合長さは１００ｍｍであった。この塗装物体は、３年経過しても補強樹脂塗膜層には白化現象は見られなかった。
【００４４】
（実施例５）
実施例１と同様な方法により、図５に示す外部土間と壁との境界部分の塗装をした。この塗装物体は密封構造９を有し、防水アンカー層４とトップコート層７の直接接合長さは５０ｍｍであった。この塗装物体は、３年経過しても補強樹脂塗膜層には白化現象は見られなかった。
【００４５】
（比較例１）
図７Ａに示す防水プライマー層下部を開放構造とした以外は実施例１と同様な方法により塗装したところ、３年経過後には白化現象が生じ、見栄えが悪くなった。
【００４６】
（比較例２）
図７Ｂに示すトップコート層上部を開放構造とした以外は実施例１と同様な方法により塗装したところ、３年経過後には白化現象が生じ、見栄えが悪くなった。
【産業上の利用可能性】
【００４７】
本発明は、タイル壁面の持つ色調や色合いの外観を残したまま、タイルの剥離・脱落防止効果を付与するができ、長期間経過しても白化現象が生じないことから、長期メンテナンスの不要な外壁施工方法を提供することができ、新築はもちろん修繕時の外壁面の仕上げにも有用である。
【符号の説明】
【００４８】
１  コンクリート躯体
２  下地モルタル（貼付けモルタルを含む）
３  タイル
４  防水アンカー層
５  補強樹脂塗膜層
６  補強材
７，１２  トップコート層
８  シーリング材
９  密封構造部
１０  パイプ
１１  ボックス
１３  サッシュ
１４  窓ガラス
１５  土間
１６，１９  目地
１７  アンカーピン
１８  ワッシャ
２０，２２  矢印
２１，２３  開放構造
【図１】
0006474344.tif 000002
【図２】
0006474344.tif 000003
【図３】
0006474344.tif 000004
【図４】
0006474344.tif 000005
【図５】
0006474344.tif 000006
【図６】
0006474344.tif 000007
【図７】
0006474344.tif 000008